"ピストンリングを製造する方法であって,a.基材としての金属材料の溶湯を準備するステップと,b.前記溶湯に密度が40gcm3未満のセラミック粒子を加えるステップと,c.前記溶湯を,リングのみを鋳造するためのプレハブ式の鋳型に注入するステップと,d.前記溶湯を120秒以上の時間をかけて液相線温度に到達させながら冷却し,その冷却の間に前記鋳型を水平に配向して,前記セラミック粒子を前記ピストンリングにおける少なくとも一方のショルダに集合させるステップと,を含む方法。請求項1に記載の方法であって,前記セラミック粒子を前記溶湯よりも低密度とすることを特徴とする方法。請求項1又は2に記載の方法であって,前記セラミック粒子は,Al2O3Cr2O3Fe3O4TiO2ZrO2及びそれらの混合物の粒子を含む群から選択することを特徴とする方法。請求項1から3の何れか一項に記載の方法であって,前記セラミック粒子の平均粒径を,01μm~100μmとすることを特徴とする方法。請求項1~3の何れか一項に記載の方法であって,鋳造材料を鋳鉄又鋳鋼材とすることを特徴とする方法。請求項1から5の何れか一項に記載の方法であって,前記セラミック粒子を前記ピストンリングにおける下側のショルダに集合させることを特徴とする方法。請求項1から6の何れか一項に記載の方法であって,e.前記ピストンリングを,Ac3温度を上回る温度でオーステナイト化するステップと,f.前記ピストンリングを,適切な焼入剤中で焼入れするステップと,g.前記ピストンリングを,制御された雰囲気の炉内にて400°C~700°Cの温度範囲で緩和するステップと,を更に含む方法。請求項1から7の何れか一項に記載の方法により製造されたピストンリング。"